ЭЛЕКТРИЧЕСКИЙ КАБЕЛЬ, УСТОЙЧИВЫЙ К РАСПРОСТРАНЕНИЮ ЭЛЕКТРИЧЕСКОЙ ДУГИ

1. Электрический кабель, включающий:
токопроводящую жилу, окруженную первым слоем, включающим, по меньшей мере, одну обмотку микаленты, где указанная микалента состоит из частиц слюды, нанесенных на подложку с помощью полимерного связующего;
второй слой, включающий, по меньшей мере, одну обмотку полиимидной ленты;
третий слой, включающий, по меньшей мере, одну обмотку политетрафторэтиленовой (ПТФЭ) ленты;
первый слой, подвергаемый термообработке при температуре, по меньшей мере, 400°C;
отношение R массы на единицу длины ПТФЭ к сумме масс на единицу длины полимерногосвязующего и полиимида, являющееся таким, что:
2
2
R больше или равно 2, когда сечение токопроводящей жилы не больше 0,2 мм, и предпочтительно находится в диапазоне от 0,1 до 0,2 мм;
2
2
R больше или равно 4, когда сечение токопроводящей жилы строго больше 0,2 мм и строго меньше 0,6 мм;
2
R больше или равно 6, когда сечение токопроводящей жилы равно 0,6 мм; и
R больше или равно 12, когда сечение токопроводящей жилы строго больше 0,6
2
2
мм, и предпочтительно не больше 3 мм.
0
2. Электрический кабель по п.1, характеризующийся тем, что первый слой подвергают термообработке в течение периода , который длится, по меньшей мере, на 30% дольше, чем период t, необходимый для дегазации первого слоя, где продолжительность указанного периода  предпочтительно составляет, по меньшей мере, 1 мин.
3. Электрический кабель по п.1 или 2, характеризующийся тем, что микалента включает, самое большее, 20 мас.% полимерного связующего, где микалента предпочтительно включает 13 мас.% полимерного связующего.
4. Электрический кабель по п.1, характеризующийся тем, что указанное полимерное связующее представляет собой силиконовую смолу.
5. Электрический кабель по п.1, характеризующийся тем, что процент перекрывания микаленты самой с собой в процессе наматывания и/или полиимидной ленты самой с собой в процессе наматывания составляет не больше 49%.
6. Электрический кабель по п.1, характеризующийся тем, что второй слой включает единственную обмотку полиимидной ленты.
7. Электрический кабель по п.1, характеризующийся тем, что третий слой включает, по меньшей мере, две обмотки ПТФЭ ленты.
8. Электрический кабель по п.1, характеризующийся тем, что при его изготовлении применяются частицы слюды флогопитового типа.
9. Электрический кабель по п.1, характеризующийся тем, что полиимидная лента включает слой полиимида, каждая сторона которого покрыта сополимером тетрафторэтилена и гексафторпропилена (FEP).
10. Электрический кабель по п.9, характеризующийся тем, что второй слой подвергают термообработке при температуре выше температуры плавления слоев FEP.
11. Электрический кабель по п.1, характеризующийся тем, что третий слой подвергают термообработке при температуре выше 340°C.
12. Электрический кабель по п.1, характеризующийся тем, что третий слой дополнительно включает внешний слой, который подходит для нанесения маркировки.
13. Электрический жгут, включающий, по меньшей мере, один электрический кабель, определенный в предыдущих пунктах.